(57)【特許請求の範囲】
【請求項１】
ティンテッドガラスで作られた陰極線管用フォームドタイプフラットパネルであって、
有効画面と、１０，０００ｍｍ以上の曲率半径Ｒを有する外面と、Ｒより小さい曲率半径Ｒ１を有する曲面内面とを備える略矩形の表面プレートと、
前記表面プレートの縁から後方に延長されるスカート部と、
前記表面プレートと前記スカート部を連結するコーナー部とを含み、
前記有効画面の対角線の長さＤが７００ｍｍ以上、或いは５５０ｍｍ以上６６５ｍｍ未満であり、前記表面プレートの周辺部の厚さＴ１は０．０３Ｄ−５≦Ｔ１≦０．０３９Ｄ＋１５／（Ｄ０．５−１．５）＋２．５４、前記表面プレートの中央部の厚さＴ２は０．０１８５Ｄ−６．５≦Ｔ２≦０．０２０４Ｄ、ウェッジレートＴ１／Ｔ２は１．３≦Ｔ１／Ｔ２≦２．１である関係を有し、
前記ティンテッドガラスは１１．４３ｍｍの厚さを有する時、５２．５±５％の光透過率を有することを特徴とする陰極線管用フォームドタイプフラットパネル。
【請求項２】
ティンテッドガラスで作られた陰極線管用フォームドタイプフラットパネルであって、
有効画面と、１０，０００ｍｍ以上の曲率半径Ｒを有する外面と、Ｒより小さい曲率半径Ｒ１とを有する曲面内面を備える略矩形の表面プレートと、
前記表面プレートの縁から後方に延長されるスカート部と、
前記表面プレートと前記スカート部を連結するコーナー部とを含み、
前記有効画面の対角線の長さＤが６６５ｍｍ以上７００ｍｍ未満であり、前記表面プレートの周辺部の厚さＴ１は０．０３Ｄ−５≦Ｔ１≦０．０３９Ｄ＋１５／（Ｄ0.5−１．５）＋２．５４、前記表面プレートの中央部の厚さＴ２は０．０１８５Ｄ−６．５≦Ｔ２≦０．０２０４Ｄ、ウェッジレートＴ１／Ｔ２は１．３≦Ｔ１／Ｔ２≦１．９７であり、
前記ティンテッドガラスは１１．４３ｍｍの厚さを有する時、５２．５±５％の光透過率を有することを特徴とする陰極線管用フォームドタイプフラットパネル。
【請求項３】
ティンテッドガラスから作られた陰極線管用フォームドタイプフラットパネルであって、
有効画面と、１０，０００ｍｍ以上の曲率半径Ｒを有する外面と、Ｒより小さい曲率半径Ｒ１とを有する曲面内面を備える略矩形の表面プレートと、
前記表面プレートの縁から後方に延長されるスカート部と、
前記表面プレートと前記スカート部を連結するコーナー部とを含み、
前記有効画面の対角線の長さＤが５００ｍｍ以上５５０ｍｍ未満であり、前記表面プレートの周辺部の厚さＴ１は０．０３５Ｄ−（（０．００３Ｄ）２−２．５４）−５≦Ｔ１≦０．０７Ｄ−（（０．００４Ｄ）４−２．５４）＋１．２、前記表面プレートの中央部の厚さＴ２は０．０３１Ｄ−（０．００４Ｄ）２−５．５≦Ｔ２≦０．０５６Ｄ−（０．００７Ｄ）２−０．２５４、ウェッジレートＴ１／Ｔ２は１．３≦Ｔ１／Ｔ２≦２．１である関係を有し、
前記ティンテッドガラスは１１．４３ｍｍの厚さを有する時、５２．５±５％の光透過率を有することを特徴とする陰極線管用フォームドタイプフラットパネル。
【請求項４】
ティンテッドガラスから作られた陰極線管用フォームドタイプフラットパネルであって、
有効画面と、１０，０００ｍｍ以上の曲率半径Ｒを有する外面と、Ｒより小さい曲率半径Ｒ１とを有する曲面内面を備える略矩形の表面プレートと、
前記表面プレートの縁から後方に延長されるスカート部と、
前記表面プレートと前記スカート部を連結するコーナー部とを含み、
前記有効画面の対角線の長さＤが５００ｍｍ未満であり、前記表面プレートの周辺部の厚さＴ１は０．０３５Ｄ−（（０．００３Ｄ）２−２．５４）−５≦Ｔ１≦０．０７Ｄ−（（０．００４Ｄ）４−２．５４）、前記表面プレートの中央部の厚さＴ２は０．０３１Ｄ−（０．００４Ｄ）２−３．５≦Ｔ２≦０．０５６Ｄ−（０．００７Ｄ）２＋１．５、ウェッジレートＴ１／Ｔ２は１．３≦Ｔ１／Ｔ２≦２．１である関係を有し、
前記ティンテッドガラスは１１．４３ｍｍの厚さを有する時、５２．５±５％の光透過率を有することを特徴とする陰極線管用フォームドタイプフラットパネル。
【発明の詳細な説明】
【０００１】
【発明の属する技術分野】
本発明は、陰極線管（ＣＲＴ）用フォームドタイプフラットパネル（formed type flat panel）に関し、より詳しくは、防爆に関するＵＬ（Underwriters Laboratories Inc.）規格を満たすティンテッドフォームドタイプフラットパネル（tinted formed type flat panel）に関する。
【０００２】
【従来の技術】
近年、フラットパネルは、従来の球面パネル（spherical／parabolic panel）に比べて外光の反射及びイメージの歪みが少ないので、ＴＶ受像機或いはコンピューターモニターなどに用いられるカラー陰極線管（cathode ray tube；ＣＲＴ）に広く適用されてきている。
【０００３】
図１は、カラー陰極線管用フォームドタイプフラットパネルを概略的に示す断面図である。フォームドタイプフラットパネル１０は、表面プレート１２と、この表面プレート１２の縁から後方に延長されて、ファンネル（funnel；図示せず）と連結されるスカート部１４と、表面プレート１２とスカート部１４を連結するコーナー部（ブレンドラウンド部（blend round portion））１６とを含む。表面プレート１２は、略平面である外面１２ｂ及び外面１２ｂに比べて大きい曲率を有する曲面からなる内面１２ａを有する。そして、スカート部１４にはフォームドマスク（formed mask；図示せず）がスタッドピン（図示せず）などにより固定される。
【０００４】
一方、ティンテッドガラスから作られたテンションタイプフラットパネル（tension type flat panel）は、シャドーマスクとしてテンションマスクを用いる。テンションタイプフラットパネルは低いウェッジレートを有する。即ち、外面及び内面が全て略平面であるので、表面プレートの中央部の厚さと周辺部の厚さの差異は無視することができる。
【０００５】
しかし、フォームドタイプフラットパネルの場合はウェッジレートが高いので、表面プレートの中央部と周辺部との間の光透過率（または吸収率）に差異が生じ、これにより表面プレートに形成されたイメージの輝度均一性に問題が生じる。このような輝度問題を解決するために、透明ガラス（clear glass）でフラットパネルを製造して表面プレートの全体に亘って輝度を高め、表面プレートの外面をコーティング処理して表面プレートの中央部の輝度を周辺部の輝度より低める方式で、表面プレート全体の輝度均一性を高める方法が用いられている。
【０００６】
しかし、この場合次のような問題がある。まず、表面プレートの外面に別途のコーティング処理を行う工程がパネルの生産工程に追加されるので、パネルの価格が高くなる問題がある。次に、クリアフォームドタイプフラットパネルのための透明ガラスの生産は、ティンッテッドフォームドタイプフラットパネルのためのティンテッドガラスの生産のために用いられるガラス溶解炉でなされる。従って、ガラスカラー変換によるタンクカラー変換損失を発生させる。タンクカラー変換損失は、クリアフォームドタイプフラットパネルのための透明ガラスの塊（gob）を製造するプロセスからティンテッドテンションタイプフラットパネルのためのティンテッドガラスの塊を製造するプロセスへの転換またはその逆転換の時に発生する。実際、このようなガラスの塊のカラー変更には数日がかかり、パネルの生産性を顕著に低下させる。
【０００７】
フォームドタイプフラットパネルをティンテッドガラスで製造するための多様な努力が行われてきた。しかし、ティンテッドガラスで作られたフォームドタイプフラットパネルの光透過率が透明ガラスで作られたフォームドタイプフラットパネルに比べて低いので、チューブメーカーで要求する輝度要件を満たすためにはそのパネルの厚さを透明ガラスの塊で製造された透明パネルに比べて薄く製造しなければならない。これにより、ティントガラスで製造されたフォームドタイプフラットパネルは、防爆特性が悪化される問題がある。
【０００８】
【発明が解決しようとする課題】
本発明は、上述した問題を解決するために案出されたものであり、チューブメーカー（tube maker）の輝度条件を満たすとともに、ＵＬ規格の防爆特性を満たすティント色調のフォームドタイプフラットパネルの提供にその目的がある。
【０００９】
【課題を解決するための手段】
上記の目的を達成するために、本発明の一態様に基づき、ティンテッドガラスで作られた陰極線管用フォームドタイプフラットパネルであって、有効画面、１０，０００ｍｍ以上の曲率半径Ｒを有する外面及びＲより小さい曲率半径Ｒ１を有する曲面内面を備える略矩形の表面プレートと、前記表面プレートの縁から後方に延長されるスカート部と、前記表面プレートと前記スカート部を連結するコーナー部とを含み、前記対角線の長さＤが７００ｍｍ以上、或いは５５０ｍｍ以上６６５ｍｍ未満であり、前記表面プレートの周辺部の厚さＴ１は０．０３Ｄ−５≦Ｔ１≦０．０３９Ｄ＋１５／（Ｄ0.5−１．５）＋２．５４、前記表面プレートの中央部の厚さＴ２は０．０１８５Ｄ−６．５≦Ｔ２≦０．０２０４Ｄ、ウェッジレートＴ１／Ｔ２は１．３≦Ｔ１／Ｔ２≦２．１である関係を有することを特徴とする陰極線管用フォームドタイプフラットパネルが提供される。
【００１０】
前記目的を達成するために、本発明の別の態様に基づき、ティンテッドガラスで作られた陰極線管用フォームドタイプフラットパネルであって、有効画面、１０，０００ｍｍ以上の曲率半径Ｒを有する外面及びＲより小さい曲率半径Ｒ１を有する曲面内面を備える略矩形の表面プレートと、前記表面プレートの縁から後方に延長されるスカート部と、前記表面プレートと前記スカート部を連結するコーナー部とを含み、前記対角線の長さＤが６６５ｍｍ以上７００ｍｍ未満であり、前記表面プレートの周辺部の厚さＴ１は０．０３Ｄ−５≦Ｔ１≦０．０３９Ｄ＋１５／（Ｄ0.5−１．５）＋２．５４、前記表面プレートの中央部の厚さＴ２は０．０１８５Ｄ−６．５≦Ｔ２≦０．０２０４Ｄ、ウェッジレートＴ１／Ｔ２は１．３≦Ｔ１／Ｔ２≦１．９７であることを特徴とする陰極線管用フォームドタイプフラットパネルを提供する。
【００１１】
前記目的を達成するために、本発明の別の態様に基づき、ティンテッドガラスから作られた陰極線管用フォームドタイプフラットパネルであって、有効画面、１０，０００ｍｍ以上の曲率半径Ｒを有する外面及びＲより小さい曲率半径Ｒ１を有する曲面内面を備える略矩形の表面プレートと、前記表面プレートの縁から後方に延長されるスカート部と、前記表面プレートと前記スカート部を連結するコーナー部とを含み、前記対角線の長さＤが５００ｍｍ以上５５０ｍｍ未満であり、前記表面プレートの周辺部の厚さＴ１は０．０３５Ｄ−（（０．００３Ｄ）２−２．５４）−５≦Ｔ１≦０．０７Ｄ−（（０．００４Ｄ）４−２．５４）＋１．２、前記表面プレートの中央部の厚さＴ２は０．０３１Ｄ−（０．００４Ｄ）２−５．５≦Ｔ２≦０．０５６Ｄ−（０．００７Ｄ）２−０．２５４、ウェッジレートＴ１／Ｔ２は１．３≦Ｔ１／Ｔ２≦２．１である関係を有することを特徴とする陰極線管用フォームドタイプフラットパネルを提供する。
【００１２】
前記目的を達成するために、本発明の別の態様に基づき、デリンテッドガラスから作られた陰極線管用フォームドタイプフラットパネルであって、有効画面、１０，０００ｍｍ以上の曲率半径Ｒを有する外面及びＲより小さい曲率半径Ｒ１を有する曲面内面を備える略矩形の表面プレートと、前記表面プレートの縁から後方に延長されるスカート部と、前記表面プレートと前記スカート部を連結するコーナー部とを含み、前記対角線の長さＤが５００ｍｍ未満であり、前記表面プレートの周辺部の厚さＴ１は０．０３５Ｄ−（（０．００３Ｄ）２−２．５４）−５≦Ｔ１≦０．０７Ｄ−（（０．００４Ｄ）４−２．５４）、前記表面プレートの中央部の厚さＴ２は０．０３１Ｄ−（０．００４Ｄ）２−３．５≦Ｔ２≦０．０５６Ｄ−（０．００７Ｄ）２＋１．５、ウェッジレートＴ１／Ｔ２は１．３≦Ｔ１／Ｔ２≦２．１である関係を有することを特徴とする陰極線管用フォームドタイプフラットパネルを提供する
【発明の実施の形態】
図２は、本発明によるフォームドタイプフラットパネル２０を概略的に示した平面図である。図２に示すように、フォームドタイプフラットパネル２０は、略平行の２つの長辺１８ａ、１８ｂ及び２つの短辺２０ａ、２０ｂを有する矩形である。フォームドタイプフラットパネル２０は有効画面２２の役割をする中央領域２４を有する表面プレート１２、有効画面２２の周りの周辺領域２６、曲率半径Ｒを有する外面１２ｂ（図３に示す）及び曲率半径Ｒ１を有する内面１２ａ（図３に示す）を有する。ここで、ＲはＲ１に比べてはるかに大きいので、外面１２ｂは実質的に平面である。そして、有効画面の対角線の長さはＤに指定される。
【００１３】
図３は、本発明によるフォームドタイプフラットパネルの図２のＡ−Ａ線に沿う切断面を示す断面図である。図１に示すフォームドタイプフラットパネルと同じ部分には同じ図面符号を付与し、その説明を省略する。図３に示すように、コーナー部１６の内面１６ａは表面プレート１２の内面１２ａに接する円弧を形成する。接点でのフラットパネル２０の厚さは、表面プレートの周辺領域の厚さＴ１として参照される。つまり、Ｔ１は曲率半径Ｒ１を有する内面１２ａと、曲率半径Ｒ２を有する内面１６ａが合う点での表面プレート１２の厚さである。表面プレート１２の中心は、ネック（図示せず）の管軸を延長した直線が表面プレート１２と合う点、即ち表面プレート１２の２つの対角線の交差点であり、この地点でのフラットパネル２０の厚さが表面プレートの中心領域の厚さＴ２として定義される。
【００１４】
本発明によるティンテッドフォームドタイプフラットパネルの製造に用いられるティンテッドガラスは、その厚さを１１．４３ｍｍにした時の光透過率が５２．５±５％である。
【００１５】
本発明により、ティンテッドガラスで作られたフォームドタイプフラットパネルは、チューブメーカーが提示するＢＵ（brightness uniformity）基準値を満たすとともに、ＵＬ（underwriters Laboratories Inc.）規格の防爆特性を満たす。この時、フォームドタイプフラットパネルの値数、即ち周辺部の厚さＴ１及び中心部の厚さＴ２は、対角線の長さＤ及び曲率半径Ｒの関数で定義される。即ち、対角線の長さＤが７００ｍｍ以上であり、表面プレート１２の外面１２ｂの曲率半径が１０，０００ｍｍ以上であるティンテッドガラスで形成されたフォームドタイプフラットパネルを製造するために、周辺部の厚さＴ１、中央部の厚さＴ２及びウェッジレートＴ１／Ｔ２は次の式１乃至３を満たすべきである。
【００１６】
０．０３Ｄ−５≦Ｔ１≦０．０３９Ｄ＋１５／（Ｄ0.5−１．５）＋２．５４…（式１）
０．０１８５Ｄ−６．５≦Ｔ２≦０．０２０４Ｄ…（式２）
１．３≦Ｔ１／Ｔ２≦２．１…（式３）
式１乃至３を満たす３２インチティンテッドフォームドタイプフラットパネル（実施例１）を製造し、ＵＬ規格の防爆特性実験を行った。その結果を表１及び表２に示した。また、この表には透明ガラスで作られたフラットパネル（比較例ｃ１乃至ｃ３）の実験結果も一緒に示した。
【００１７】
【表１】
0003701943.tif 000002
【００１８】
【表２】
0003701943.tif 000003
【００１９】
表１及び表２から分かるように、フォームドタイプフラットパネル（実施例１）は式１乃至３を満たし、さらにＵＬ規格の防爆規格及びＢＵ規格を満たすことが分かる。しかし、クリアフォームドタイプフラットパネルは、少なくとも１つの式を満たせずＢＵ規格を満たさない。
【００２０】
また、対角線の長さＤが７００ｍｍ未満６６５ｍｍ以上であり、表面プレート１２の外面１２ｂの曲率半径が１０，０００ｍｍ以上であるティンテッドガラスで形成されたフォームドタイプフラットパネルを製造するために、周辺部の厚さＴ１、中央部の厚さＴ２及びウェッジレートＴ１／Ｔ２は次の式４乃至６を満たすべきである。
０．０３Ｄ−５≦Ｔ１≦０．０３９Ｄ＋１５/（Ｄ0.5−１．５）＋２．５４…（式４）
０．０１８５Ｄ−６．５≦Ｔ２≦０．０２０４Ｄ…（式５）
１．３≦Ｔ１／Ｔ２≦１．９７…（式６）
式４乃至６を満たす３２インチティンテッドフォームドタイプフラットパネル（実施例２及び３）を製造し、ＵＬ規格の防爆特性実験を行った。その結果を表３及び表４に示した。また、この表には透明ガラスで作られたフラットパネル（比較例ｃ４乃至ｃ６）の実験結果も一緒に示した。
【００２１】
【表３】
0003701943.tif 000004
【００２２】
【表４】
0003701943.tif 000005
【００２３】
表３及び表４から分かるように、フォームドタイプフラットパネル（実施例２及び３）は式４乃至６を満たし、さらにＵＬ規格の防爆規格及びＢＵ規格を満たすことが分かる。しかし、クリアフォームドタイプフラットパネルは、少なくとも１つの式を満たせずＢＵ規格を満たさない。
【００２４】
また、対角線の長さＤが６６５ｍｍ未満５５０ｍｍ以上であり、表面プレート１２の外面１２ｂの曲率半径が１０，０００ｍｍ以上であるティンテッドガラスで形成されたフォームドタイプフラットパネルを製造するために、周辺部の厚さＴ１、中央部の厚さＴ２及びウェッジレートＴ１／Ｔ２は次の式７乃至９を満たすべきである。
０．０３Ｄ−５≦Ｔ１≦０．０３９Ｄ＋１５／（Ｄ0.5−１．５）＋２．５４…（式７）
０．０１８５Ｄ−６．５≦Ｔ２≦０．０２０４Ｄ…（式８）
１．３≦Ｔ１／Ｔ２≦２．１…（式９）
式７乃至９を満たす３２インチティンテッドフォームドタイプフラットパネル（実施例４乃至６）を製造し、ＵＬ規格の防爆特性実験を行った。その結果を表５及び表６に示した。また、この表には透明ガラスで作られたフラットパネル（比較例ｃ７乃至ｃ１１）の実験結果も一緒に示した。
【００２５】
【表５】
0003701943.tif 000006
【００２６】
【表６】
0003701943.tif 000007
【００２７】
表５及び表６から分かるように、フォームドタイプフラットパネル（実施例４〜６）は式７〜９を満たし、さらにＵＬ規格の防爆規格及びＢＵ規格を満たすことが分かる。しかし、クリアフォームドタイプフラットパネルは、少なくとも１つの式を満たせずＢＵ規格を満たさない。
【００２８】
また、対角線の長さＤが５００ｍｍ以上５５０ｍｍ未満であり、表面プレート１２の外面１２ｂの曲率半径が１０，０００ｍｍ以上であるティンテッドガラスで形成されたフォームドタイプフラットパネルを製造するために、周辺部の厚さＴ１、中央部の厚さＴ２及びウェッジレートＴ１／Ｔ２は次の式１０乃至１２を満たすべきである。
０．０３５Ｄ−（（０．００３Ｄ）２−２．５４）−５≦Ｔ１≦０．０７Ｄ−（（０．００４Ｄ）４−２．５４）＋１．２…（式１０）
０．０３１Ｄ−（０．００４Ｄ）２−５．５≦Ｔ２≦０．０５６Ｄ−（０．００７Ｄ）２−０．２５４…（式１１）
１．３≦Ｔ１／Ｔ２≦２．１…（式１２）
式１０乃至１２を満たす３２インチティンテッドフォームドタイプフラットパネル（実施例７）を製造し、ＵＬ規格の防爆特性実験を行った。その結果を表７及び表８に示した。また、この表には透明ガラスで作られたフラットパネル（比較例ｃ１２及びｃ１３）の実験結果も一緒に示した。
【００２９】
【表７】
0003701943.tif 000008
【００３０】
【表８】
0003701943.tif 000009
【００３１】
表７及び表８から分かるように、フォームドタイプフラットパネル（実施例７）は式１０乃至１２を満たし、さらにＵＬ規格の防爆規格及びＢＵ規格を満たすことが分かる。しかし、クリアフォームドタイプフラットパネルは、少なくとも１つの式を満たせずＢＵ規格を満たさない。
【００３２】
また、対角線の長さＤが５００ｍｍ未満であり、表面プレート１２の外面１２ｂの曲率半径が１０，０００ｍｍ以上であるティンテッドガラスで形成されたフォームドタイプフラットパネルを製造するために、周辺部の厚さＴ１、中央部の厚さＴ２及びウェッジレートＴ１／Ｔ２は次の式１３乃至１５を満たすべきである。
０．０３５Ｄ−（（０．００３Ｄ）２−２．５４）−５≦Ｔ１≦０．０７Ｄ−（（０．００４Ｄ）４−２．５４）…（式１３）
０．０３１Ｄ−（０．００４Ｄ）２−３．５≦Ｔ２≦０．０５６Ｄ−(０．００７Ｄ)２＋１．５…（式１４）
１．３≦Ｔ１／Ｔ２≦２．１…（式１５）
式１３〜１５を満たす３２インチティンテッドフォームドタイプフラットパネル（実施例８〜１２）を製造し、ＵＬ規格の防爆特性実験を行った。その結果を表９及び表１０に示した。また、この表には透明ガラスで作られたフラットパネル（比較例ｃ１２及びｃ１６）の実験結果も一緒に示した。
【００３３】
【表９】
0003701943.tif 000010
【００３４】
【表１０】
0003701943.tif 000011
【００３５】
表９及び表１０から分かるように、フォームドタイプフラットパネル（実施例８乃至１２）は式１３乃至１５を満たし、さらにＵＬ規格の防爆規格及びＢＵ規格を満たすことが分かる。しかし、クリアフォームドタイプフラットパネルは、少なくとも１つの式を満たせずＢＵ規格を満たさない。
【００３６】
上記において、本発明の好適な実施の形態について説明したが、本発明の請求範囲を逸脱することなく、当業者は種々の改変をなし得るであろう。
【００３７】
【発明の効果】
上述のように、本発明によるフラットパネルはＵＬ規格による防爆特性を満たすティント色調のフラットパネルであるので、クリア色調のフラットパネルを生産する時必要であったコーティング工程が省略され、いわゆるタンクカラー変換損失が防止できる効果を有する。
【図面の簡単な説明】
【図１】  図１は、陰極線管用フォームドタイプフラットパネルを概略的に示す断面図である。
【図２】  図２は、本発明による陰極線管用フォームドタイプフラットパネルを概略的に示す平面図である。
【図３】  図３は、図２に示すフォームドタイプフラットパネルのＡ−Ａ線に沿う切断面を示す断面図である。
【符号の説明】
１０，２０…フォームドタイプフラットパネル、１２…表面プレート、１２ｂ…外面、１２ａ…内面、１４…スカート部、１６…コーナー部、１６ａ…コーナー部の内面、１８ａ，１８ｂ…長辺、２０ａ，２０ｂ…短辺、２２…有効画面、２４…中央領域、２６…周辺領域
【図１】
0003701943.tif 000012
【図２】
0003701943.tif 000013
【図３】
0003701943.tif 000014